(57)【要約】【課題】一般式：ＥｕａＳｒｂＣａｃＡｌｄＳｉｅＮｆＯgの高輝度の赤色蛍光体、及び製造方法を提供するとともに、これらを使用した発光素子を提供する。【解決手段】全結晶相を合計した化学組成が、一般式：ＥｕａＳｒｂＣａｃＡｌｄＳｉｅＮｆＯg（ただし、０．０００１≦ａ≦０．１、０．８５≦ａ＋ｂ＋ｃ≦１、ｄ＋ｅ＝２、２．５≦ｆ≦３．５、０．１≦ｇ≦０．２５）で示され、波長４５５ｎｍの励起光による蛍光スペクトルのピーク波長が、６００ｎｍ以上６５５ｎｍ以下であり、前記ピーク波長の光照射に対する拡散反射率が、８５％以上であり、かつ波長７００〜８００ｎｍの光照射に対する平均拡散反射率が、９０％以上である蛍光体を提供する。【選択図】なし【特許請求の範囲】
【請求項１】
全結晶相を合計した化学組成が、一般式：ＥｕａＳｒｂＣａｃＡｌｄＳｉｅＮｆＯg（ただし、０．０００１≦ａ≦０．１、０．８５≦ａ＋ｂ＋ｃ≦１、ｄ＋ｅ＝２、２．５≦ｆ≦３．５、０．１≦ｇ≦０．２５）で示され、波長４５５ｎｍの励起光による蛍光スペクトルのピーク波長が、６００ｎｍ以上６５５ｎｍ以下であり、前記ピーク波長の光照射に対する拡散反射率が、８５％以上であり、かつ波長７００〜８００ｎｍの光照射に対する平均拡散反射率が、９０％以上である蛍光体。
【請求項２】
主結晶相が、（Ｓｒ，Ｃａ）ＡｌＳｉＮ３結晶と同一の構造である、請求項１記載の蛍光体。
【請求項３】
蛍光体表面に、主結晶相とは異なる、Ｓr、Ｃa、Ａｌ、Ｓｉから選ばれる一種以上の元素の酸化物及び／または水酸化物の表面層を有する、請求項２記載の蛍光体。
【請求項４】
酸素含有割合が、１．４０質量％以上３．００質量％以下である、請求項１〜３のいずれか一項記載の蛍光体。
【請求項５】
蛍光体の原料混合物を準備する準備工程と、前記準備工程で得られた原料混合物を焼成する焼成工程と、前記焼成工程後に得た焼成体を、酸性液に接触させ、その後酸性液を分離して蛍光体を得る酸処理工程とを含み、酸処理工程前の前記粉末状焼成体中の酸素含有割合（Ｍｂ）に対する、酸処理工程後の前記蛍光体中の酸素含有割合（Ｍａ）の比、即ちＭａ／Ｍｂの値を、１．２以上４．０以下とする、請求項１〜４いずれか一項記載の蛍光体の製造方法。
【請求項６】
酸処理工程が、焼成工程後に得た焼成体を、０℃以上、大気圧下で沸騰状態となる温度以下の酸性液に接触させた後、酸性液を分離する工程である、請求項５記載の蛍光体の製造方法。
【請求項７】
酸処理工程の後に得た蛍光体を、３５０℃以上１０００℃以下で加熱する加熱処理工程をさらに含む、請求項５または６記載の蛍光体の製造方法。
【請求項８】
発光素子と、請求項１〜４いずれか一項記載の蛍光体とを含む発光装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）又はＬＤ（Ｌａｓｅｒ  Ｄｉｏｄｅ）用の蛍光体、この蛍光体を用いた発光装置に関する。
【背景技術】
【０００２】
近年、青色ＬＥＤが開発されたことにより、例えば、青色ＬＥＤと、前記青色ＬＥＤが発する青色光を吸収して緑色光を発する蛍光体及び赤色光を発する蛍光体とを組み合わせて構成した、白色ＬＥＤの開発が精力的に進められている。蛍光体の発光特性は、白色ＬＥＤの特性を大きく左右する重要な技術的要素のひとつとなっている。
【０００３】
特許文献１には、白色ＬＥＤの赤色成分を補うために、ＹＡＧ蛍光体とともに、赤色の窒化物及び酸窒化物蛍光体を併用した発光装置が開示されている。また特許文献２には、赤色発光する代表的な蛍光体として、Ｅｕ２＋付活したＣａＡｌＳｉＮ３系窒化物蛍光体が開示されている。
【０００４】
一方、Ｅｕ２＋付活したＣａＡｌＳｉＮ３系窒化物蛍光体のＣａの一部をＳｒに置き換えた（Ｓｒ，Ｃａ）ＡｌＳｉＮ３系窒化物蛍光体は、ＣａＡｌＳｉＮ３系窒化物蛍光体よりも発光波長が短く、発光色の視感度が高いことから、高輝度白色ＬＥＤ用の赤色蛍光体として有効である。
【先行技術文献】
【特許文献】
【０００５】
【特許文献１】特開２００４−０７１７２６号公報
【特許文献２】ＷＯ２００５／０５２０８７Ａ１  国際公開パンフレット
【発明の概要】
【発明が解決しようとする課題】
【０００６】
青色ＬＥＤのような半導体発光素子と、蛍光体との組み合わせで白色光を発光する白色ＬＥＤの改良課題のひとつとして、前記白色ＬＥＤの高輝度化が挙げられる。このため、白色ＬＥＤの主要な構成要素である赤色蛍光体においても、従来よりも発光効率が高く、輝度の高い蛍光体が求められている。
【課題を解決するための手段】
【０００７】
本発明者らは、上記課題を解決すべく、Ｅｕ、Ｓｒ、Ｃａ、Ａｌ、Ｓｉ、Ｎ、Ｏを含む赤色蛍光体において、波長４５５ｎｍの励起光による蛍光スペクトルのピーク波長、特定波長の光に対する拡散反射率の最低値及び、特定波長範囲の光に対する平均拡散反射率の最低値を規定することにより、発光効率が高くなり輝度が向上することを見出し、本発明に至ったものである。また、前記本発明の蛍光体は、主結晶相が、（Ｓｒ，Ｃａ）ＡｌＳｉＮ３とすること、蛍光体中の酸素含有割合を一定範囲に規定すること、蛍光体表面には、主結晶相とは異なる化学組成の表面層を有するとすること、前記表面層の化学組成を規定することが好ましいことを見出したことにより、本発明に到ったものである。また併せて、前記本発明の蛍光体の製造方法、並びに本発明の蛍光体を含む発光装置の発明にも到ったものである。
【０００８】
即ち本発明は、全結晶相を合計した化学組成が、一般式：ＥｕａＳｒｂＣａｃＡｌｄＳｉｅＮｆＯｇ（ただし、０．０００１≦ａ≦０．１、０．８５≦ａ＋ｂ＋ｃ≦１、ｄ＋ｅ＝２、２．５≦ｆ≦３．５、０．１≦ｇ≦０．２５）で示され、波長４５５ｎｍの励起光による蛍光スペクトルのピーク波長が６００ｎｍ以上６５５ｎｍ以下であり、前記ピーク波長の光照射に対する拡散反射率が８５％以上であり、かつ波長７００〜８００ｎｍの光照射に対する平均拡散反射率が９０％以上である蛍光体である。
【０００９】
さらに本発明は、前記本発明の蛍光体は、主結晶相が、（Ｓｒ，Ｃａ）ＡｌＳｉＮ３結晶と同一の構造であること、蛍光体表面に、前記蛍光体の主結晶相とは異なる、Ｓｒ、Ｃａ、Ａｌ、Ｓｉから選ばれる一種以上の元素の酸化物及び／または水酸化物の表面層を有すること、さらに前記蛍光体中の酸素含有割合が、１．４０質量％以上３．００質量％以下であることが、蛍光体の輝度向上に好ましいことを見出した発明である。
【００１０】
さらに本発明は、蛍光体の原料混合物を準備する準備工程と、前記準備工程で得られた原料混合物を焼成する焼成工程と、前記焼成工程後に得た焼成体を、酸性液に接触させ、その後酸性液を分離して蛍光体を得る酸処理工程とを含み、酸処理工程前の前記焼成体中の酸素含有割合（Ｍｂ）に対する、酸処理工程後の前記蛍光体中の酸素含有割合（Ｍａ）の比、即ちＭａ／Ｍｂの値を、１．２以上４．０以下とする、本発明の蛍光体の製造方法である。
【００１１】
なお、本発明の蛍光体の製造方法においては、酸処理工程が、焼成工程後に得た焼成体を、０℃以上、大気圧下で沸騰状態となる温度以下の酸性液に接触させた後、酸性液を分離する工程であることが好ましく、また酸処理工程の後に得た蛍光体を、３５０℃以上１０００℃以下で加熱する加熱処理工程をさらに含むことが好ましい。
【００１２】
さらに他の観点からの本発明は、発光素子と本発明の蛍光体とを含む発光装置である。
【発明の効果】
【００１３】
本発明の実施より、発光輝度の高い赤色蛍光体とその製造方法を提供することができ、前記赤色蛍光体を用いた高輝度な発光装置を提供することができる。その結果、さらに前記発光装置を有する各種の応用機器、即ち照明装置、バックライト装置、画像表示装置及び信号装置などを提供することができる。
【発明を実施するための形態】
【００１４】
本発明は、全結晶相を合計した化学組成が、一般式：ＥｕａＳｒｂＣａｃＡｌｄＳｉｅＮｆＯｇ（ただし、０．０００１≦ａ≦０．１、０．８５≦ａ＋ｂ＋ｃ≦１、ｄ＋ｅ＝２、２．５≦ｆ≦３．５、０．１≦ｇ≦０．２５）で示され、波長４５５ｎｍの励起光による蛍光スペクトルのピーク波長が、６００ｎｍ以上６５５ｎｍ以下であり、前記ピーク波長の光照射に対する拡散反射率が８５％以上であり、かつ波長７００〜８００ｎｍの光照射に対する平均拡散反射率が９０％以上である蛍光体である。
【００１５】
本発明の蛍光体に関する前記一般式において、Ｅｕはユーロピウム、Ｓｒはストロンチウム、Ｃａはカルシウム、Ａｌはアルミニウム、Ｓｉはシリコン、Ｎは窒素、Ｏは酸素の各元素を示している。また各元素記号の添字ａ〜ｇは、各元素の数的関係を示す値である。なおＥｕは、蛍光体として特に発光を担う元素である。従って一般式中のＥｕの添字ａ（以下ａ、他の添字も同様に記す）が小さいと十分な発光ピーク強度が得られず、但しａが過度に大きくなると、逆に濃度消光と呼ばれる現象が優勢となり発光ピーク強度が低下する傾向がある。従って、一般式中のａは０．０００１以上０．１以下であり、０．０１以上０．０３以下であることが好ましい。また一般式のｂやｃに関して、それぞれ単独での数値範囲の規定はないが、ａ、ｂ、ｃは、０．８５≦ａ＋ｂ＋ｃ≦１の関係を満たすことが必要である。ａ＋ｂ＋ｃの合計値が０．８５未満であると、本発明の蛍光体を構成するための元素が不足することを意味し、本発明の蛍光体を得ることはできない。またａ＋ｂ＋ｃの合計値が１を越えると、本発明の蛍光体以外も多く含むことを意味するため本発明の特性を有する蛍光体は得られない。さらに一般式のｄやｅに関しても、それぞれ単独での数値範囲の規定はないが、ｄ＋ｅ＝２の関係を満たすことが必要である。ｄ＋ｅ＝２を満たさないと、本発明の特性を有する蛍光体を得ることが困難である。また一般式のｆは２．５以上３．５以下であり、好ましくは２．７以上３．０以下である。また一般式のｇは０.１以上０．２５以下である。ｆの値が２．５未満や３．０を越えると高輝度の蛍光体が得られない。
【００１６】
また本発明の蛍光体では、波長４５５ｎｍの励起光による蛍光スペクトルのピーク波長が、６００ｎｍ以上６５５ｎｍ以下である。蛍光スペクトルのピーク波長が６００ｎｍ未満では光が黄色みを帯びるようになり、逆に６５５ｎｍを越えると光が暗赤色を帯び、視感度が低い赤色蛍光体となる傾向にあるため、赤色蛍光体としての機能を発揮することができない。さらに、本発明の蛍光体では、前記ピーク波長の光照射に対する拡散反射率は、８５％以上である。さらに、本発明の蛍光体では、７００〜８００ｎｍの光照射に対する平均拡散反射率は、９０％以上である。拡散反射率の値が１００％を越えることはないが、前記ピーク波長の光照射に対する拡散反射率が８５％未満であったり、７００〜８００ｎｍの光照射に対する平均拡散反射率が、９０％未満であると、本発明の目的である高輝度の蛍光体を得ることはできない。
【００１７】
本発明の蛍光体の主結晶相は（Ｓｒ，Ｃａ）ＡｌＳｉＮ３結晶と同一の構造であることが好ましい。なお、主結晶相が（Ｓｒ，Ｃａ）ＡｌＳｉＮ３結晶と同一の構造であることは、粉末Ｘ線回折測定により確認することができ、即ち、蛍光体の示す粉末Ｘ線回折スペクトルのピークパターンが、（Ｓｒ，Ｃａ）ＡｌＳｉＮ３結晶のピークパターンと概ね一致することから判別することができる。本発明の蛍光体の結晶相は、全て前記（Ｓｒ，Ｃａ）ＡｌＳｉＮ３結晶と同一の構造であることが好ましいが、蛍光体特性に本発明の効果発現に大きい影響がない限り、前記主結晶相とは異なる結晶相（以降、異相ともいう）を含んでいても構わない。その場合には、蛍光体の前記粉末Ｘ線回折スペクトル中に、異相に由来するピークが出現することがある。異相の含有割合の目安として、蛍光体の主結晶相が示す粉末Ｘ線回折スペクトルの最も強い（即ち、ベースラインからの高さが最も高い）ピークに対し、異相に由来するピークの高さは１０％以下であることが好ましい。蛍光特性への影響が低い異相としては、例えば、（Ｃａ，Ｓｒ）２Ｓｉ５Ｎ８や（Ｃａ，Ｓｒ）２（Ｓｉ，Ａｌ）５（Ｎ，Ｏ）８の一般式で示される相、αサイアロン、ＡｌＮなどが挙げられる。
【００１８】
また本発明では、蛍光体の表面に、主結晶相とは異なる、Ｓr、Ｃa、Ａｌ、Ｓｉから選ばれる一種以上の元素の酸化物及び／または水酸化物の表面層を有することが好ましい。前記表面層は、蛍光体の主結晶や異相の表面欠陥の存在に起因する輝度の低下を緩和させる効果をもたらすと考えられる。
【００１９】
なお本発明の蛍光体では、前記酸素含有割合が、１．４０質量％以上３．００質量％以下であることが好ましい。酸素は、例えば蛍光体原料の不純物や、焼成時の雰囲気中に極く微量含まれる酸素ガス等に由来する元素であるが、酸素含有割合が全体の１．４０質量％未満であると表面層が少なく、３．００質量％を越えると表面層が過多となり逆に発光輝度が低下する傾向がある。
【００２０】
また本発明は、蛍光体の原料混合物を準備する準備工程と、前記準備工程で得られた原料混合物を焼成する焼成工程と、前記焼成工程後に得た焼成体を、酸性液に接触させ、その後酸性液を分離して蛍光体を得る酸処理工程とを含み、酸処理工程前の前記焼成体中の酸素含有割合（Ｍｂ）に対する、酸処理工程後の前記蛍光体中の酸素含有割合（Ｍａ）の比、即ちＭａ／Ｍｂの値を、１．２以上４．０以下とする、本発明の蛍光体の製造方法である。
【００２１】
本発明の蛍光体の製造方法において、前記原料混合物中に含まれる蛍光体の原料は、本発明の蛍光体を構成する元素を含む化合物あるいは単体であれば、特に限定はないが、窒化ケイ素、窒化アルミニウム、酸化ユーロピウム、窒化カルシウム及び窒化ストロンチウムを好ましく用いることができる。各原料は、それらの製造過程において微量不純物元素を含むことがあるが、酸素を除き特に蛍光体の特性に支障がないため、本発明の蛍光体の化学組成を示す一般式において、酸素以外の微量不純物元素は考慮してない。また蛍光体の各原料を混合する方法についても特に限定はないが、一般的には粉末状とした蛍光体原料を、例えばＶ型混合機などの公知の混合装置を好ましく用いて混合することができる。
【００２２】
本発明の蛍光体の製造方法において、原料混合物を焼成する方法は、特に限定はない。例えば、本発明の蛍光体の主結晶を（Ｓｒ，Ｃａ）ＡｌＳｉＮ３結晶と同一の構造である主結晶とする場合には、原料混合物を焼成温度にて反応しない材質でできた接触面を有する焼成容器に充填し、１６５０℃以上２０００℃以下の窒素雰囲気下で焼成する方法がある。前記の焼成容器は、高温の窒素雰囲気下において安定な材質で構成されることが好ましく、窒化ホウ素製、カーボン製、モリブデンやタンタルなどの高融点金属製などが挙げられる。このとき焼成温度が１６５０℃よりも低いと、（Ｓｒ，Ｃａ）ＡｌＳｉＮ３結晶の結晶欠陥や未反応の原料混合物の残存量が多くなり、２０００℃を超えると（Ｓｒ，Ｃａ）ＡｌＳｉＮ３結晶と同一の構造である主結晶相が分解するので好ましくない。焼成する雰囲気の圧力は、焼成温度に応じて選択される。雰囲気圧力は高いほど、蛍光体の分解温度は高くなるが、工業的生産性を考慮すると１.００ＭＰａ未満とすることが好ましい。焼成時間は、未反応物が多く存在したり、粒成長不足であったり、或いは生産性の低下という不都合が生じない時間範囲が選択され、２〜２４時間程度であることが好ましい。
【００２３】
本発明の蛍光体の製造方法にあっては、焼成工程後に得られる焼成体は微結晶が凝集したものであり、そのまま発光装置に用いるための蛍光体として用いるには形状が大きすぎることがあるため、酸処理工程の前に、さらに凝集した焼成体を粉砕処理し、焼成体の粒子の大きさを揃えておくことが好ましい。この場合、粉砕処理中の異物に由来する不純物元素の混入を防ぐため、蛍光体と接触する粉砕機器や容器類の素材は、窒化ケイ素、アルミナ、サイアロンといった高靭性セラミックスが好ましい。
【００２４】
本発明の蛍光体の製造方法にあっては、焼成工程後に得た焼成体を、さらに酸性液に接触させた後、酸性液を分離する酸処理工程を設ける。前記酸性液は水溶液であることが好ましく、酸性液との接触は、例えば、塩酸、蟻酸、酢酸、硫酸、硝酸の１種以上を含む酸性の水溶液中に蛍光体を分散させ、数分から数時間撹拌する方法が一般的である。酸性液の酸の濃度や、焼成体と酸性液とが接触する温度や処理時間に特に限定はないが、一般的には大気圧下で酸性液が凍結する温度以上から沸騰する温度以下の範囲である。例えば、大気圧下ではじめに０〜５０℃の温度で数分から数時間撹拌し、その後、酸性液が沸騰する温度まで加温し、沸騰状態のままでさらに数分から数時間攪拌しながら維持してもよい。また、大気圧下で、５０℃以上沸点温度以下の酸性液中に焼成体をはじめから投入し、そのまま数分から数時間攪拌しながら維持してもよい。なお酸性液の酸の濃度や焼成体と酸性液とが接触する温度や処理時間は、本発明の蛍光体の表面層形成に影響するが、本発明の蛍光体の使用目的などに応じて、適宜最適な条件を選択すればよい。例えば、蛍光体の表面層割合を増やしたい場合は、酸性液の酸の濃度及び処理温度を上げる方向で調整することができる。
【００２５】
但し、本発明の蛍光体の製造方法においては、酸処理工程前の前記粉末状焼成体中の酸素含有割合（Ｍｂ）に対する、酸処理工程後の前記蛍光体中の酸素含有割合（Ｍａ）の比、即ちＭａ／Ｍｂの値を、１．２以上４．０以下となるよう酸溶液の濃度と温度を調整することが必要である。Ｍａ／Ｍｂの値が１．２より小さいと十分な表面層が形成できず、４．０より大きいと表面層が多くなることを意味し、蛍光体の輝度が低下する要因となる。
【００２６】
本発明の蛍光体の製造方法にあっては、酸処理工程後に、本発明の蛍光体が得られるが、本発明の効果を妨げない限り、熱処理工程を設けることが好ましい。熱処理工程は、該蛍光体が分解しない条件であればよく、温度としては３５０℃以上１０００℃以下であることが好ましい。熱処理によって、酸処理工程で形成した表面層をより緻密化することもでき、また、蛍光体表面に残存している不純物を除去することも可能である。
【００２７】
さらに本発明は、発光素子と、本発明の蛍光体とを含む発光装置である。
【００２８】
本発明の発光装置は、本発明の蛍光体の他、他の発光色の蛍光体と発光光源とを備える装置である。発光光源としては、紫外ＬＥＤ、青色ＬＥＤ、蛍光体ランプの単体又はこれらの組み合わせがある。使用する蛍光体の組み合わせにより発光装置からの発光色を白色や他の波長の色とすることができる。
【実施例】
【００２９】
以下、本発明をさらに詳細に説明するため、実施例及び比較例を以下に記載する。但し、これら実施例の記載は、本発明の請求の範囲を限定するものではない。
【実施例１】
【００３０】
蛍光体の原料混合物を準備する準備工程として、それぞれ目開き２５０μｍのナイロン製篩で分級した、表１に示すα型窒化ケイ素粉末（デンカ社製、ＮＰ−４００グレード、酸素含有割合１．０質量％）２８．３４質量％、窒化アルミニウム粉末（トクヤマ社製、Ｆグレード、酸素含有割合０．６質量％）２０．３３質量％、及び酸化ユーロピウム粉末（信越化学工業社製、ＲＵグレード）１．１６質量％を配合し、さらにＶ型混合機で１０分間混合してプレ混合物を得た。
【００３１】
Ｖ型混合機で混合した前記プレ混合物を、水分１ｐｐｍ以下、酸素１ｐｐｍ以下とした窒素雰囲気を保持することができるグローブボックス中に移動させ、そこでさらに、それぞれ目開き２５０μｍのナイロン製篩で分級した  表１に示す窒化カルシウム粉末（高純度化学研究所社製、純度２Ｎ）２．７２質量％、窒化ストロンチウム粉末（高純度化学研究所社製、純度２Ｎ）４７．４５質量％を追加配合して混合し、蛍光体の原料混合物を得た。さらに前記原料混合物を、蓋付きの円筒型窒化ホウ素製容器（デンカ社製、Ｎ−１グレード）に３００ｇ充填した。
【００３２】
蛍光体の原料混合物を充填した前記容器を、グローブボックスから取り出した後、カーボンヒーター付きの電気炉に速やかにセットし、焼成工程を実施した。焼成工程の開始にあっては、電気炉内を真空状態まで一旦脱ガスしたのち、２５℃±５℃の室温から５℃／分の割合で昇温した。電気炉内の温度が５００℃に到達して以降は、標準状態で流量５Ｌ／分の窒素ガスを炉内に導入しながら０．９ＭＰａＧの加圧窒素雰囲気とし、さらに加温を続けた。電気炉内の温度が１８００℃に到達後は、４時間同温度を保ちながら焼成を続け、その後室温まで徐冷した。焼成工程で得られた焼成体は、緩く凝集した塊状であった。
【００３３】
前記の緩く凝集した塊状の焼成体は、ロールクラッシャーを用いて解砕し、さらに目開き１５０μｍの篩で分級して、篩を通過した焼成体の粉末を採集した。
【００３４】
篩を通過した前記焼成体の粉末の酸素含有割合を、酸素窒素分析装置（堀場製作所社製、ＥＭＧＡ−９２０）を用いて測定した。測定は、焼成体サンプルを黒鉛ルツボに入れ、２８０℃（融解電圧０．５ＫＷ）で表面吸着物を除去し、その後２４００℃（融解電圧５．５ＫＷ）まで昇温し、測定された酸素含有割合から、予め空の黒鉛ルツボで同条件で処理したバックグラウンド酸素含有割合を差し引き、前記焼成体中に含まれる酸素含有割合を得た。その結果、前記焼成体の粉末の酸素含有割合は０．７４質量％であった。
【００３５】
前記焼成体の粉末を、大気圧下で表１に示したように、濃度０．５ｍｏｌ／ｌ、温度８０℃の塩酸水溶液に投入し１時間撹拌し、酸性液による処理を実施した。酸処理後、純水で洗浄しながら濾過を行い焼成体の粉末から酸処理液を分離した。さらに１１０±１０℃の乾燥機中で１２時間乾燥後、目開き１５０μｍの篩で分級したものを、アルミナルツボに充填し、大気中、昇温速度１０℃／分で昇温して、４００℃で３時間加熱処理してから、室温になるまで放冷し、実施例１の蛍光体を得た。
【００３６】
【表１】
2017179187.tif 000002
【００３７】
得られた実施例１の蛍光体について、Ｘ線回折装置（ブルカー・エイエックスエス社製Ｄ８  ＡＤＶＡＮＣＥ）を用い、ＣｕＫα線を用いた粉末Ｘ線回折を行った。得られたＸ線回折パターンは、（Ｓｒ，Ｃａ）ＡｌＳｉＮ３結晶相と、異相として微量のＡｌＮの回折パターンが認められた。
【００３８】
また得られた実施例１の蛍光体の全結晶相を合計した化学組成（即ち、一般式：ＥｕａＳｒｂＣａｃＡｌｄＳｉｅＮｆＯg）の各元素の添字ａ〜ｆを求めるに当たっては、得られた蛍光体を以下の方法で分析することにより求めた。すなわち、Ｅｕ、Ｓｒ、Ｃａ、Ａｌ及びＳｉについてはＩＣＰ発光分光分析装置（リガク社製、ＣＩＲＯＳ−１２０）により、Ｏ及びＮについては酸素窒素分析計（堀場製作所社製、ＥＭＧＡ−９２０）を用いた分析結果を用いて算出した。実施例１の蛍光体に関するａ〜ｆの数値を表２に示す。
【００３９】
【表２】
2017179187.tif 000003
【００４０】
得られた酸処理工程後の実施例１の蛍光体の酸素含有割合を、酸処理工程前と同様に測定した結果は表１に示したとおり酸素含有割合は１．６０質量％であり、酸処理工程前の酸素含有割合との比（Ｍａ／Ｍｂ）は２．２と算出された。
【００４１】
得られた実施例１の蛍光体の蛍光特性を、ローダミンＢと副標準光源により補正を行った分光蛍光光度計（日立ハイテクノロジーズ社製、Ｆ−７０００）を用いて測定した。測定に際して、蛍光体の励起波長は４５５ｎｍとし、それにより発光した蛍光スペクトルを求めた。その結果、蛍光スペクトルのピーク波長は６２５ｎｍであった。このピーク波長の値は表２に併せて記載した。
【００４２】
得られた実施例１の蛍光体の拡散反射率を、紫外可視分光光度計（日本分光社製、Ｖ−６５０）に積分球装置（日本分光社製、ＩＳＶ−７２２）を取り付けた装置で測定した。標準反射板（ラブスフェア社製、スペクトラロン）でベースライン補正を行い、実施例１の蛍光体粉末を充填した試料ホルダーをセットし、５００〜８５０ｎｍの波長範囲の単波長の光を波長を変えながら照射し、各波長毎の拡散反射率を測定した。波長７００〜８００ｎｍ光照射に対する平均拡散反射率は９２％であり、４５５ｎｍの励起光の照射で観測された蛍光スペクトルの前記ピーク波長（即ち６２５ｎｍ）に光照射に対する拡散反射率は８９％であった。これらの結果は、表２に併せて記載した。
【００４３】
得られた実施例１の蛍光体の輝度は、蛍光スペクトルと明所標準比視感度の積から算出した。なお、輝度は絶対値ではなく、実施例１で算出された輝度を１００％として表２に記載した。
【００４４】
（実施例２〜５、比較例１〜４）
実施例１と同じ原料粉末を使用し、表１に示す配合比に変えて、表１に示す酸処理条件以外は実施例１と同じ条件で実施例２〜５、比較例１〜４の蛍光体粉末を作製した。なお実施例２〜５及び比較例１〜４で得られた蛍光体の組成、及び発光特性を実施例１の結果と合わせて表２に示した。なお輝度は、実施例１の値を１００％とした場合の相対値で示した。
【００４５】
表２に示された結果の通り、本発明の蛍光体は、高輝度を発揮することが示された。また、本発明の蛍光体は、蛍光体の原料混合物を準備する準備工程と、前記準備工程で得られた原料混合物を焼成する焼成工程と、前記焼成工程後に得た焼成体を、酸性液に接触させ、その後酸性液を分離して蛍光体を得る酸処理工程とを含み、酸処理工程前の前記粉末状焼成体中の酸素含有割合（Ｍｂ）に対する、酸処理工程後の前記蛍光体中の酸素含有割合（Ｍａ）の比、即ちＭａ／Ｍｂの値を、１．２以上４．０以下とすることで製造することができることが示された。